(57)【要約】【課題】高温に曝される配管の接続部において焼付きを防止する。【解決手段】表面に螺条１２が形成された雄側継手部１１を端部に有する一方の配管１０と、端部に内面に螺条２２が形成された雌側継手部２１を有する他方の配管２０を接続する接続構造１において、雄側継手部１１及び雌側継手部２１の少なくとも何れか一方の螺条１２、２２にめっき加工１３を施す。【選択図】図１
2009150512.tif 000002
【特許請求の範囲】
【請求項１】
高温に曝される一対の金属製の部材の接続部における焼付き防止方法であって、
前記金属製の部材のうち少なくとも何れか一方の部材の、他方の部材と接触する部分に前記金属は異種の金属のめっき加工を施すことを特徴とする一対の金属製部材の接続部における焼付き防止方法。
【請求項２】
前記一対の金属性の部材は、外周面に螺条が形成されてなる雄継手を接続側端部に有する一方の配管と、内周面に螺条が形成された雌継手を接続側端部に有する他方の配管であって、
前記雄継手及び雌継手の少なくとも何れか一方の螺条に前記めっき加工を施すことを特徴とする請求項１記載の一対の金属製部材の接続部における焼付き防止方法。
【請求項３】
前記異種の金属はクロム、金、ニッケル、銀又はこれらの金属を含有する合金であることを特徴とする請求項１又は２記載の一対の金属製部材の接続部における焼付き防止方法。
【請求項４】
高温に曝される一対の金属製の部材を接続する接続構造であって、
前記金属製の部材のうち少なくとも何れか一方の部材の、他方の部材と接触する部分に前記金属とは異種の金属のめっき加工が施されていることを特徴とする一対の金属製部材の接続構造。
【発明の詳細な説明】
【技術分野】
【０００１】
本発明は、各種の高温装置における配管の継手部などの高温に曝される一対の金属製の部材の接合部における焼付き防止方法及び接合構造に関する。
【背景技術】
【０００２】
従来より、各種の高温装置における配管等の継手部は、強度や耐久性，耐腐食性が求められるため、耐熱合金，耐食合金等により構成されている。このような配管の継手部としては、一方の配管の接合端部に形成された外周面に螺条が形成されてなる雄継手と、他方の配管の接合端部に形成された内周面に螺条が形成された雌継手とを螺合させることにより継手する構造が用いられている。
【発明の開示】
【発明が解決しようとする課題】
【０００３】
しかし、継手部の雄継手と雌継手が同種の金属で構成されると、高温になったときに両者が接触する接続部において焼付きを起し、癒着してしまうという問題があった。
【０００４】
本発明は、上記の問題に鑑みなされたものであり、その目的は、高温に曝される一対の金属製の部材の接続部において焼付きを防止することである。
【課題を解決するための手段】
【０００５】
本発明の一対の金属製部材の接続部における焼付き防止方法は、高温に曝される一対の金属製の部材の接続部における焼付き防止方法であって、前記金属製の部材のうち少なくとも何れか一方の部材の、他方の部材と接触する部分に前記金属は異種の金属のめっき加工を施すことを特徴とする。
【０００６】
上記の焼付き防止方法において、前前記一対の金属性の部材は、外周面に螺条が形成されてなる雄継手を接続側端部に有する一方の配管と、内周面に螺条が形成された雌継手を接続側端部に有する他方の配管であって、前記雄継手及び雌継手の少なくとも何れか一方の螺条に前記めっき加工を施してもよい。
また、前記異種の金属はクロム、金、ニッケル、銀又はこれらの金属を含有する合金であってもよい。
【０００７】
また、本発明の一対の金属製部材の接続構造は、高温に曝される一対の金属製の部材を接続する接続構造であって、前記金属製の部材のうち少なくとも何れか一方の部材の、他方の部材と接触する部分に前記金属とは異種の金属のめっき加工が施されていることを特徴とする。
【発明の効果】
【０００８】
本発明によれば、一方の金属製部材の他方の金属製部材と接触する部分に異種金属のめっき加工を施すことにより、同種の金属同士が接触することがなくなり、焼付きや癒着を防止することができる。
【発明を実施するための最良の形態】
【０００９】
以下、本発明の継手構造の一実施形態について図面を参照しながら詳細に説明する。
図１は、本実施形態の継手構造１を示し、（Ａ）は継手構造１により接続する前の状態を、（Ｂ）は継手構造１により接続した状態を示す断面図である。本実施形態の継手構造１は、高温高圧の流体の流れる一対の配管１０、２０を接続するための構造である。同図に示すように、一方の配管１０は、接続側の端部に外周面に螺条１２が形成されてなる雄側継手部１１を備える。また、他方の配管２０は、接続側端部に径が他の部分に比べて大きく形成され、雄側継手部１１の螺条１２と螺合するような螺条２２が内周面に形成された雌側継手部２１を備える。
【００１０】
これら一対の配管１０、２０は、高温高圧の流体に曝されても耐えうるように十分な強度及び耐久性を持たせるように、耐熱合金，耐食合金等からなるものが用いられている。なお、耐熱合金，耐食合金としてはハステロイ（登録商標）等が代表的であり、ハステロイは、モリブデン、クロム、鉄などを含有する耐熱・耐食性を有するニッケル基合金である。これら一対の配管１０、２０は、図１（Ｂ）に示すように、一方の配管１０の雄側継手部１１を、他方の配管２０の雌側継手部２１と螺合させることにより、接続することができる。
【００１１】
ここで、従来技術の欄に記載したように、同種の金属性の雄側継手部と雌側継手部とを螺合させた継手構造では、高温に曝されると焼付きをおこし、雄側継手部と雌側継手部とが癒着してしまう。これに対して、本願発明者は、ニッケルやクロムは鋼に対して焼付きを起こしにくいという点に着目し、雄側継手部の螺条の表面にニッケルやクロムによるめっきを施すこととした。なお、めっきの厚さとしては２０μｍ程度とすればよい。
【００１２】
本実施形態の継手構造１によれば、雄側継手部１１の螺条１２の表面にめっき１３を施すことにより、接合部において同種金属が接触することがなくなるため、焼付きや癒着を防止することができる。
【００１３】
なお、本実施形態では、雄側継手部１１に異種金属のめっきを施すこととしたが、これに限らず、雌側継手部２１の内周面に異種金属のめっきを施してもよく、要するに、雄側継手部１１及び雌側継手部２１の少なくともいずれか一方にめっきが施されていればよい。
【００１４】
また、本実施形態では、ニッケルやクロムのめっきを施すこととしたが、これに限らず、金、銀などの金属や、これらの金属の合金によりめっきしてもよく、要するに、雄側継手部１１及び雌側継手部２１において接触する部分の金属が互いに異種金属であればよい。
【００１５】
また、本実施形態では、一方の配管１０の端部に形成された雄側継手部１１と、他方の配管２０の端部に形成された雌側継手部２１とを螺合させることによりこれらの配管１０、２０を接続する場合について説明したが、これに限らず、他の継手方法により一対の配管１０、２０を接続する場合であっても、本発明を適用することができる。このような場合には、何れか一方の配管１０の他方の配管２０と接触する部分に異種金属のめっき加工を施せばよい。
【００１６】
さらに、本実施形態では、一対の配管１０、２０を接続する場合に本発明を適用した場合について説明したが、これに限らず、高温に曝され、焼付きによる癒着の恐れがある同種の金属からなる部材を接続する場合であれば適用することができる。
【図面の簡単な説明】
【００１７】
【図１】本実施形態の継手構造を示し、（Ａ）は継手構造により接続する前の状態を、（Ｂ）は継手構造により接続した状態を示す断面図である。
【符号の説明】
【００１８】
１  継手構造
１０  一方の配管
１１  雄側継手部
１２  螺条
１３  めっき
２０  他方の配管
２１  雌側継手部
２２  螺条
【図１】
2009150512.tif 000003